(57)【要約】  （ａ）乳酸ポリマーを含む２つ以上の非可塑化層と、（ｂ）乳酸ポリマー及び可塑剤を含む、２つ以上の乳酸ポリマー層の間に挟まれた１又は複数の可塑化層と、を含む多層フィルムであって、１又は複数の可塑化層の厚さが多層フィルムの総厚の約６０％〜約７０％である、多層フィルム。【選択図】なし【特許請求の範囲】
【請求項１】
（ａ）乳酸ポリマーを含む２つ以上の非可塑化層と、
（ｂ）乳酸ポリマー及び可塑剤を含む、２つ以上の乳酸ポリマー層の間に挟まれた１又は複数の可塑化層と、
を含む多層フィルムであって、
前記１又は複数の可塑化層の厚さが前記多層フィルムの総厚の約６０％〜約７０％である、多層フィルム。
【請求項２】
前記１又は複数の可塑化層の厚さが、前記多層フィルムの総厚の約６５％〜約６８％である、請求項１に記載の多層フィルム。
【請求項３】
前記可塑剤がバイオベース可塑剤である、請求項１に記載の多層フィルム。
【請求項４】
前記多層フィルムがバイオベースポリマーのみを含む、請求項１に記載の多層フィルム。
【請求項５】
前記多層フィルムが、生分解性である、請求項１に記載の多層フィルム。
【請求項６】
（ａ）乳酸ポリマーを含む２つ以上の非可塑化層と、
（ｂ）乳酸ポリマー及び可塑剤を含む、２つ以上の乳酸ポリマー層の間に挟まれた１又は複数の可塑化層と、
を含む多層フィルムであって、
前記１又は複数の可塑化層が約２２．５重量％〜約２５重量％の可塑剤を含む、多層フィルム。
【請求項７】
前記可塑剤がバイオベース可塑剤である、請求項６に記載の多層フィルム。
【請求項８】
前記多層フィルムがバイオベースポリマーのみを含む、請求項６に記載の多層フィルム。
【請求項９】
前記多層フィルムが生分解性である、請求項６に記載の多層フィルム。
【請求項１０】
（ａ）乳酸ポリマー及びデンプンを含む、１又は複数の非可塑化層と、
（ｂ）乳酸ポリマー及び可塑剤を含む、１又は複数の可塑化層と、
を含む、多層フィルム。
【請求項１１】
前記１又は複数の可塑化層が、乳酸ポリマー及びデンプンを含む２つ以上の非可塑化層の間に挟まれている、請求項１０に記載の多層フィルム。
【請求項１２】
前記可塑剤がバイオベース可塑剤である、請求項１０に記載の多層フィルム。
【請求項１３】
前記多層フィルムがバイオベースポリマーのみを含む、請求項１０に記載の多層フィルム。
【請求項１４】
前記多層フィルムが生分解性である、請求項１０に記載の多層フィルム。
【請求項１５】
（ａ）乳酸ポリマーを含む２つ以上の非可塑化層と、（ｂ）乳酸ポリマー及び可塑剤とを含む、２つ以上の乳酸ポリマー層の間に挟まれた１又は複数の可塑化層と、を含む屈曲多層フィルムを含む空隙充填物品。
【請求項１６】
前記１又は複数の可塑化層の厚さが、前記多層フィルムの総厚の約３０％〜約５０％である、請求項１５に記載の空隙充填物品。
【請求項１７】
前記多層フィルムが透明である、請求項１５に記載の空隙充填物品。
【請求項１８】
前記可塑剤がバイオベース可塑剤である、請求項１５に記載の空隙充填物品。
【請求項１９】
前記多層フィルムがバイオベースポリマーのみを含む、請求項１５に記載の空隙充填物品。
【請求項２０】
前記多層フィルムが生分解性である、請求項１５に記載の空隙充填物品。
【発明の詳細な説明】
【発明の詳細な説明】
【０００１】
［分野］
本発明は、乳酸ポリマーフィルム及びそれから製造された物品に関する。
【０００２】
［背景］
従来、包装及び梱包材料は、化石原料をベースとするフィルムから製造されてきた。近年、バイオプラスチック及び分解性ポリマーへの注目が高まっている。バイオプラスチックをベースとする包装及び梱包材料は、一般的に、弱いフィルム強度及びその他の問題に悩まされる。
【０００３】
［概要］
上記に鑑み、本発明者らは、当該技術分野において、包装及び梱包用途に十分に適した、再生可能で含有量が高い生分解性フィルムが必要とされていると認識している。
【０００４】
本発明は、可塑化及び非可塑化乳酸ポリマー層のフィルムを提供する。多層フィルムは、例えば、エンベロープ、ギフトバッグ、空隙充填材、フリーザーペーパー、包装充填紙、ごみ袋等の包装及び梱包用途に十分に適している。フィルムは、生分解性であり、例えば、剛性、可撓性、耐水性、透明性、耐引裂性、耐穿刺性、紙の感触、筆記性／印刷性、及び／又は柔軟性等の特性を、所望の包装又は梱包用途に応じて示すこともできる。
【０００５】
簡単に述べると、一態様において、本発明は、（ａ）乳酸ポリマーを含む２つ以上の非可塑化層と、（ｂ）乳酸ポリマー及び可塑剤を含む、２つ以上の乳酸ポリマー層の間に挟まれた１又は複数の可塑化層と、を含む多層フィルムであって、１又は複数の可塑化層の厚さが多層フィルムの総厚の約６０％〜約７０％である、多層フィルムを提供する。
【０００６】
別の態様において、本発明は、（ａ）乳酸ポリマーを含む２つ以上の非可塑化層と、（ｂ）乳酸ポリマー及び可塑剤を含む、２つ以上の乳酸ポリマー層の間に挟まれた１又は複数の可塑化層と、を含む多層フィルムであって、１又は複数の可塑化層が約２２．５重量％〜約２５重量％の可塑剤を含む、多層フィルムを提供する。
【０００７】
更に別の態様において、本発明は、（ａ）乳酸ポリマー及びデンプンを含む、１又は複数の非可塑化層と、（ｂ）乳酸ポリマー及び可塑剤を含む、１又は複数の可塑化層と、を含む多層フィルムを提供する。
【０００８】
更に別の態様において、本発明は、（ａ）乳酸ポリマーを含む２つ以上の非可塑化層と、（ｂ）乳酸ポリマー及び可塑剤を含む、２つ以上の乳酸ポリマー層の間に挟まれた１又は複数の可塑化層と、を含む屈曲多層フィルムを含む空隙充填物品を提供する。
【０００９】
［詳細な説明］
本発明の多層フィルムは、可塑化及び非可塑化乳酸ポリマー層を含む。本明細書で使用するとき、「乳酸ポリマー」は、主構造単位（すなわち、モノマー）が乳酸である任意のポリマーである。有用なポリラクチド（ＰＬＡ）ポリマーとしては、例えば、ＰＬＡ  ＮａｔｕｒｅＷｏｒｋｓ（商標）４０３２Ｄ及びＰＬＡ  ４０６０Ｄが挙げられる。いくつかの実施形態において、乳酸ポリマーは、約１１０，０００ｇ／モル〜約２５０，０００ｇ／モル又は約１５０，０００ｇ／モル〜約１８０，０００ｇ／モルの重量平均分子量を有する。
【００１０】
本発明のいくつかの２層実施形態において、１層は主に結晶質であってもよく、もう１層は主に非晶質であってもよい。本発明のいくつかの３層実施形態において、主に結晶質の層は、２つの主に非晶質の層の間に挟まれていてもよい。
【００１１】
本発明のいくつかの２層実施形態において、１層は可塑剤を含んでもよく（「可塑化層」）、もう１層は可塑剤を含まないか、又は例えば約２重量％未満等のごく少量の可塑剤を含む（「非可塑化層」）。本発明のいくつかの３層実施形態において、可塑化層は、２つの非可塑化層の間に挟まれていてもよい。他の多層構成も可能である。好ましくは、１又は複数の可塑化層が非可塑化層の間に挟まれている。
【００１２】
可塑化層は、例えば、増大した可撓性並びに耐穿刺性及び耐引裂性等の所望の特性を提供し得る。任意の有用な可塑剤を使用できる。好ましくは、バイオベース可塑剤が使用される。本明細書で使用するとき、用語「バイオベース」は、全体又は大部分が再生可能な材料をベースとすることを意味する。有用なバイオベース可塑剤の例としては、Ｓｅｇｅｔｉｓ（Ｇｏｌｄｅｎ  Ｖａｌｌｅｙ，ＭＮ）からのＳＧＰ９３００Ｄ  可塑剤及びＶｅｒｔｅｌｌｕｓ  Ｓｐｅｃｉａｌｔｉｅｓ（Ｉｎｄｉａｎａｐｏｌｉｓ，ＩＮ）からのＣｉｔｒｏｆｌｅｘ（商標）Ａ−４（アセチルトリブチルシトレート）が挙げられる。いくつかの実施形態において、可塑化層は、約２２．５重量％〜約３０重量％の可塑剤、約２３重量％〜約２５％の可塑剤、又は約２４重量％〜約２５重量％の可塑剤を含む。最大で約２５重量％の可塑剤で、他層への可塑剤の移動がほとんどないことが発見された。
【００１３】
本発明のいくつかの３層実施形態において、層厚比（すなわち、非可塑化層の厚さ：可塑化層の厚さ：非可塑化層の厚さ）は、約１：１：１〜約１：４．５：１である。ただし、好ましい層厚比は、フィルムの所望の特性及び最終用途に応じて変わるであろう。例えば、エンベロープ又は可撓性が望ましい用途にフィルムを使用する場合、約１：３：１〜約１：４．５：１、又は約１：４：１の層厚比が好ましくなり得る。例えば、ギフトバッグ、空隙充填物品、又は折り畳むためにいくらかの可撓性が必要であるが重さを支持するために剛性も必要とされるその他の用途にフィルムを使用する場合、約１：１：１〜約１：３：１、又は約１：２：１の層厚比が好ましくなり得る。
【００１４】
１又は複数の可塑化層が２つ以上の乳酸ポリマー層に挟まれている本発明のいくつかの実施形態において、１又は複数の可塑化層の厚さは、多層フィルムの総厚の約３０％〜約７０％である。例えば、可撓性が望ましい用途にフィルムを使用する場合、１又は複数の可塑化層の厚さは、多層フィルムの総厚の約６０％〜約７０％であることが好ましくなり得る。例えば、折り畳むためにいくらかの可撓性が必要であるが重さを支持するための剛性も必要な用途にフィルムを使用する場合、１又は複数の可塑化層の厚さは、多層フィルムの総厚の約３０％〜約５０％であることが好ましくなり得る。
【００１５】
いくつかの実施形態において、本発明の多層フィルムは、バイオベースポリマーのみを含む。いくつかの実施形態において、本発明の多層フィルムは生分解性かつ堆肥化可能である。本明細書で使用するとき、「生分解性」は、フィルムがＡＳＴＭ  Ｄ６４００−１２の要件に適合することを意味する。
【００１６】
本発明のＰＬＡ多層フィルムは、透明に製造することも、カーボンブラック、二酸化チタン等の着色剤又は顔料を用いて製造することもできる。
【００１７】
上記のように、本発明のＰＬＡ多層フィルムを使用して、空隙充填物品を製造することができる。本発明のＰＬＡ多層フィルムを、所望の三次元形状に曲げるか又は折り畳んで、梱包箱に空隙充填材を提供することができる。本発明の多層フィルムから製造された空隙充填物品は、従来の空隙充填材料より優れるいくつかの利点をもたらし得る。例えば、本発明の空隙充填物品は、生分解性かつ耐水性である。当該物品は、箱に詰められた物が内部の空隙充填材を通して見えるように、透明であることもできる。本明細書で使用するとき、「透明」は、多層フィルムが光を通し、背後の物体を直接見ることができることを意味する。
【００１８】
紙様の外観及び感触のＰＬＡ多層フィルムが望ましい場合、非可塑化外層にデンプンを添加することができる。デンプンは、テープへの接着及び筆記性／印刷性にも有用である。これらの特性が望ましい１つの用途は、フリーザーペーパーである。いくつかの実施形態において、フィルムの１つ又は両方の外層は、層の総重量に対して約５重量％〜約２０重量％のデンプンを含む。好適なデンプンの例としては、天然デンプン、再生デンプン、蝋様デンプン、加工デンプン、プレゼラチン化デンプン、又はこれらの組み合わせが挙げられる。加工デンプンとしては、酸処理デンプン、アルカリ処理デンプン、漂白デンプン、酸化デンプン、酵素処理デンプン、リン酸化デンプン、リン酸架橋デンプン、リン酸モノエステル化リン酸架橋デンプン、アセチル化リン酸架橋デンプン、酢酸デンプン、アセチル化アジピン酸架橋デンプン、デキストリン、シクロデキストリン、ヒドロキシプロピルデンプン、ヒドロキシプロピル化リン酸架橋デンプン（hydroxypropyl 15 distarch phosphate）、ヒドロキシプロピル化エピ架橋デンプン、オクテニルコハク酸デンプンナトリウム、アセチル化酸化デンプン及びこれらの組み合わせが挙げられる。
【実施例】
【００１９】
以下の実施例によって、本発明の目的及び利点を更に例示するが、これらの実施例で列挙される特定の材料及びその量、並びに他の条件及び詳細は、本発明を不当に限定するものと解釈されるべきではない。
【００２０】
以下の実施例において、試料は、フィルムの厚さ及び意図する用途によって識別され、ここで１ｍｉｌは１０００分の１インチ、すなわち２５．４マイクロメートルに等しい。
【表１】
2018535132.tif 000002
【表２】
2018535132.tif 000003
【００２１】
対称（ＡＢＡ）又は非対称（ＡＢＣ）３層フィルムを、表Ａに示す外側スキン（Ａ）層、コア（Ｂ）層、及び内側スキン（Ａ又はＣ）層組成の組成物を使用して、以下に記載のプロセスによって製造した。
【表３】
2018535132.tif 000004
【００２２】
実施例１
実施例１に記載の３層フィルム（ＡＢＣ）の試料は、次の３種の押出機を使用して、所望の成分を表Ａに記載の比で配合することによって調製した：層「Ｂ」に供給する５０ｍｍ同方向回転２軸押出機（Ｃｏｐｅｒｉｏｎ（Ｗｅｉｎｇａｒｔｅｎ，Ｇｅｒｍａｎｙ））、層「Ａ」に供給する４０ｍｍ同方向回転２軸押出機（Ｃｏｐｅｒｉｏｎ（Ｗｅｉｎｇａｒｔｅｎ，Ｇｅｒｍａｎｙ））及び層「Ｃ」に供給する４０ｍｍ同方向回転２軸押出機。可塑剤を、ＤｙｎａＭｅｌｔ（商標）ＳＲ２０２７ＧＤ２（ＩＴＷ  ＤｙｎａＴｅｃｈ（Ｈｅｎｄｅｒｓｏｎｖｉｌｌｅ，ＴＮ））を使用して５０ｍｍの同方向回転２軸のゾーン３に注入した。最終フィルム構成体の層は、参照により本明細書に援用する共有米国特許出願公開第２０１１／０２７２８４９号、ＦＥＥＤＢＬＯＣＫ  ＦＯＲ  ＭＡＮＵＦＡＣＴＵＲＩＮＧ  ＭＵＬＴＩＬＡＹＥＲ  ＰＯＬＹＭＥＲＩＣ  ＦＩＬＭＳ及び同第２０１１／０２７２８３２号、ＡＰＰＡＲＡＴＵＳ  ＦＯＲ  ＭＡＮＵＦＡＣＴＵＲＩＮＧ  ＭＵＬＴＩＬＡＹＥＲ  ＰＯＬＹＭＥＲＩＣ  ＦＩＬＭＳに記載されているものに類似したマルチマニホールドダイで形成される。各材料は、その材料に固有の独立した入口及びフィードフローチャネルを通ってダイに入る。これらのチャネルは入口と層を広げるマニホールドとの間に導管を形成する。各マニホールドはその特定の材料をダイの全幅まで広げる。各マニホールドの下流部分はスロット様のチャネルに供給する。マニホールド及びスロット部分の形状は、実質的に各層のクロスウェブ均一性に寄与する。３層システムの場合、独立した流れを、層が組み合わされる合流点まで運ぶ３つのスロットが存在した。組み合わされた流れは層構造を形成し、その各層は、ダイの幅方向を横切る平面と概ね平行であった。この組み合わされた層構造に、その後、ダイの全幅を横切って流れてダイの出口まで延びる共通チャネルを通って供給した。この共通チャネルは、典型的には高さが様々であり、合流点ではチャネルがより大きく、ダイ出口に近づくにつれて狭くなる。
【００２３】
実施例２Ａ、２Ｂ、３Ａ、及び３Ｂ
実施例２Ａ、２Ｂ、３Ａ、及び３Ｂに記載の３層フィルム（ＡＢＡ）の試料を、次の３種の押出機を使用して、所望の成分を表Ａに記載の比で配合することによって調製した：層「Ｂ」に供給する５８ｍｍ同方向回転２軸押出機（Ｄａｖｉｓ  Ｓｔａｎｄａｒｄ（Ｐａｗｃａｔｕｃｋ，ＣＴ））；層「Ａ」に供給する２．５インチ（６．３５ｃｍ）単軸押出機（Ｄａｖｉｓ  Ｓｔａｎｄａｒｄ（Ｐａｗｃａｔｕｃｋ，ＣＴ））及び層「Ｃ」（これは層「Ａ」の複製である）に供給する別の２．５インチ単軸押出機（Ｄａｖｉｓ  Ｓｔａｎｄａｒｄ（Ｐａｗｃａｔｕｃｋ，ＣＴ））。可塑剤を、ＤｙｎａＭｅｌｔ  Ｍ  ３５シリーズ（ＩＴＷ  ＤｙｎａＴｅｃｈ（Ｈｅｎｄｅｒｓｏｎｖｉｌｌｅ，ＴＮ））を使用した５８ｍｍ同方向回転２軸のゾーン３に注入した。３層フィルム製造プロセス、例えば、実施例２、３、及び４は、層をフィードブロックと組み合わせ、その後ユニットとして、シングルマニホールドダイの全幅に広げたことを除いて、実施例１のプロセスと同様であった。
【００２４】
実施例４
実施例４に記載の３層フィルム（ＡＢＡ）の試料を、次の２種の押出機を使用して、所望の成分を表Ａに記載の比で配合することによって調製した：層「Ａ」に供給する２５ｍｍ同方向回転Ｂｅｒｓｔｏｆｆ２軸押出機（ＫｒａｕｓｓＭａｆｆｅｉ  Ｔｅｃｈｎｏｌｏｇｉｅｓ  ＧｍｂＨ（Ｍｕｎｉｃｈ，Ｇｅｒｍａｎｙ））及び層「Ｂ」に供給する２７ｍｍ同方向回転Ｌｅｉｓｔｒｉｔｚ２軸押出機（ＬＥＩＳＴＲＩＴＺ  ＡＧ（Ｎｕｒｅｍｂｅｒｇ，Ｇｅｒｍａｎｙ））。可塑剤を、ＤｙｎａＭｅｌｔ  ＳＲ５Ｎ２ＺＥＳ１２−Ａ（ＩＴＷ  ＤｙｎａＴｅｃｈ（Ｈｅｎｄｅｒｓｏｎｖｉｌｌｅ，ＴＮ））を使用して２７ｍｍ同方向回転２軸のゾーン３に注入した。３層フィルム製造プロセス、例えば、実施例４は、層をフィードブロックと組み合わせ、その後ユニットとして、シングルマニホールドダイ中で全幅に広げたことを除いて、実施例１のプロセスと同様であった。得られた３層ＡＢＡフィルムを、８０°Ｆに保たれ、かつ１３．５フィート毎分（４．１１メートル／分）で走行する８インチ幅キャスティングホイール上にキャスティングした。
【００２５】
比較例
純ＰＬＡ−４０３２の比較例は、２種の押出機のそれぞれに純ＰＬＡ−４０３２を供給したことを除き、実施例４と全く同じ方法によって調製した。下表の押出機のスループットは、ポンド毎時（ｌｂ／時）単位で表され、１ｌｂ／時は０．４５ｋｇ／時に等しい。
【表４】
2018535132.tif 000005
【表５】
2018535132.tif 000006
【００２６】
上の表は、実施例２Ａ及び３Ａの機械方向（ＭＤ）及びクロスウェブ方向（ＣＷ）の両方のエルメンドルフ引裂に関する２つの試験の結果を含む。落槍衝撃試験（ＡＳＴＭ  Ｄ３７６３−１４）に利用できるフィルム２Ｂの試料はなかった。５ｍｉｌ（１２７μｍ）厚のＰＬＡ−４０３２フィルムのエルメンドルフ引裂強度の値は、下記のＮａｔｕｒｅＷｏｒｋｓ  Ｉｎｇｉｏ（商標）ウェブサイトデータから計算される。
エルメンドルフ引裂強度、ＭＤ  ０．６６９ｇ／ミクロン  ＡＳＴＭ  Ｄ１９２２
エルメンドルフ引裂強度、ＴＤ  ０．５５１ｇ／ミクロン  ＡＳＴＭ  Ｄ１９２２
【００２７】
落槍衝撃試験、ＡＳＴＭ  Ｄ３７６３−１４
５種のフィルム試料について、衝撃穿刺特性を、ＡＳＴＭ  Ｄ３７６３−１４に従って測定した。ピーク力及びピーク力で散逸するエネルギーの両方を評価した。実施例１は、最も高いエネルギー散逸を示し、一方で実施例３Ｂは最も高いピーク力を示した。実施例３Ｂは、最も低いエネルギー散逸の１つも示し、より適合性のあるシステムがより高いレベルの靭性を示し得ることを示す。
【００２８】
試料の説明：
フィルムロール：
・比較例
・実施例１
・実施例２Ａ
・実施例３Ａ
・実施例３Ｂ
・実施例４
【００２９】
データ：
【表６】
2018535132.tif 000007
【表７】
2018535132.tif 000008
【表８】
2018535132.tif 000009
【表９】
2018535132.tif 000010
【表１０】
2018535132.tif 000011
【表１１】
2018535132.tif 000012
【００３０】
結果の説明：
提供されたフィルム試料の衝撃穿刺特性を、ＡＳＴＭ  Ｄ３７６３−１４のガイドラインに従って測定した。この試験は、落槍衝撃試験を説明しており、この試験から、ピーク衝撃力及びフィルムによってインパクタになされる仕事（フィルムが吸収する衝撃エネルギーの大きさの指標）を計算できる。この試験の概念は、衝撃がインパクタを有意に減速しない（２０％未満の減速）十分なエネルギー質量でフィルムに衝撃を与えることである。この基準に適合するように、７．０９５ｋｇのインパクタ及び２００ｍ／分の衝撃速度を選択した。
【００３１】
散逸される衝撃エネルギーの差を試料間で観察した（表１）結果、実施例１が最も高レベルの散逸を示した。差は統計的に有意であり（表２）、特定の試料の対の間の差も統計的に有意であった（表３）。散逸のエネルギーがより高いことは、そのフィルムが損傷前により多くのエネルギーを吸収できることを示す。損傷を、最大力の点として推定した。
【００３２】
より高レベルのエネルギーを吸収できることは、衝撃によるピーク力がより大きくなることを示すわけではない。ピーク衝撃力は、インパクタエネルギー及びインパクタと被験材料との複合剛性との組み合わせによって決定される。より高いピーク負荷は、剛性はより高いが靭性はより低い材料によるものである場合がある。このような状況では、最大変形がより低くなり、その結果、損傷前にプローブになされる機械的仕事の量が全体的に低下する。この現象は、ここで試験した試料で観察された。
【００３３】
試料間でピーク力の差が観察され（表４）、実施例３Ｂが最大のピーク力を生じた。これらの差は統計的に有意であり（表５）、個別の試料の対の間の差も統計的に有意であった（表６）。実施例３Ｂは、衝撃エネルギー散逸が最も低いものの１つでもあった。したがって、実施例３Ｂは、最も強い試料であるが、最も靭性の低い試料の１つである。逆に、実施例１は、最も靭性が高い試料であるが、実施例３Ｂと比較して中程度の強度しか示さない。
【００３４】
フィルムから所望される特性に応じて、耐穿刺性のいずれの測定基準もより望ましくなり得る。衝撃強度が大きいと、より大きい負荷に耐えることができるが、靭性が高いと、任意の穿刺物体が引裂きを生じるためにフィルムを更に押し込む必要があることから、概ね穿刺に対する耐性が大きくなる。
【００３５】
標準試験方法の変更／試料調製方法：
衝撃穿刺特性は、ＡＳＴＭ  Ｄ３７６３−１４に従って評価した。この方法は、７６．０±３．０ｍｍの穴の上に一様に挟持されたフィルムに衝突する１２．７０±０．１３ｍｍの半球形プローブを有する落槍落下塔を説明している。プローブには、落下プローブの衝撃力を記録するための十分に高いサンプリング速度及び固有振動数を有するロードセルが装備されている（具体的な計器については表７参照）。
【表１２】
2018535132.tif 000013
【００３６】
落下プローブの力及び質量から、時間にともなうフィルムの変位を計算することができる（規格に記載されている手順）。力変位曲線よりも下の部分の積分は、フィルムによってプローブになされた仕事であり、衝撃のエネルギーのうちのどれだけがフィルムに吸収されたかを表す。規格によると、仕事は荷重履歴の特定の点において計算される必要がある。この仕事の目的で、荷重の最初の瞬間からピーク力までの積分をとった。積分は、Ｍｉｃｒｏｓｏｆｔ（商標）Ｅｘｃｅｌでトラペゾイダル法実行を使用して計算した。
【００３７】
本発明の範囲及び趣旨を逸脱することなく、本発明に対する様々な修正及び改変が当業者には明らかとなるであろう。本発明は、本明細書に記載された例示的な実施形態及び実施例によって不当に限定されることを意図するものではなく、そのような実施例及び実施形態は、例としてのみ提示されており、本発明の範囲は、本明細書で以下の通り記載される特許請求の範囲によってのみ限定されることが意図されている点を理解されたい。
【国際調査報告】
2018535132.tif 000014